(57)【要約】【課題】本発明の一実施形態は、高温高湿下で保管しても、画像濃度及び文字品位に優れるインクジェットインクを提供することを目的とする。【解決手段】本発明の一実施形態は、インクジェットインクにおいて、水、カーボンブラック、アニオン性界面活性剤及びノニオン性界面活性剤を含み、アニオン性界面活性剤は、一般式（１）で表される化合物又はフッ素系界面活性剤であり、ノニオン性界面活性剤は、ポリオキシエチレンモノアルキルエーテル又は一般式（２）で表される化合物である。【選択図】なし【特許請求の範囲】
【請求項１】
水、カーボンブラック、アニオン性界面活性剤及びノニオン性界面活性剤を含み、
前記アニオン性界面活性剤は、一般式
【化１】
2014152291.tif 000006
（式中、ｋは１以上３以下の整数であり、ｍは１以上２００以下の整数である。）
で表される化合物又はフッ素系界面活性剤であり、
前記ノニオン性界面活性剤は、ポリオキシアルキレンモノアルキルエーテル又は一般式
【化２】
2014152291.tif 000007
（式中、Ｒは、炭素数が１以上６以下のアルキル基である。）
で表される化合物であることを特徴とするインクジェットインク。
【請求項２】
前記ノニオン性界面活性剤は、曇点が４０℃以上であることを特徴とする請求項１に記載のインクジェットインク。
【請求項３】
前記カーボンブラックは、ＤＢＰ吸油量が１００ｃｍ３／１００ｇ以上１８０ｃｍ３／１００ｇ以下であることを特徴とする請求項１又は２に記載のインクジェットインク。
【請求項４】
前記カーボンブラックは、窒素吸着比表面積が１１０ｍ２／ｇ以上３５０ｍ２／ｇ以下であることを特徴とする請求項１乃至３のいずれか一項に記載のインクジェットインク。
【請求項５】
請求項１乃至４のいずれか一項に記載のインクジェットインクを吐出する手段を有することを特徴とするインクジェット記録装置。
【請求項６】
請求項１乃至４のいずれか一項に記載のインクジェットインクが収容されていることを特徴とするインクカートリッジ。
【発明の詳細な説明】
【技術分野】
【０００１】
本発明の一実施形態は、インクジェットインク、インクジェット記録装置及びインクカートリッジに関する。
【背景技術】
【０００２】
黒色の水性インクにおいて、カーボンブラックを分散剤により分散させる処理方法は、簡便であり、コスト面でも有利であることが知られている。
【０００３】
しかしながら、画像濃度が低下するという問題があった。
【０００４】
特許文献１には、カーボンブラック、ナフタレンスルホン酸ナトリウムホルマリン縮合物、ウレタン樹脂エマルジョン及び水を含むインクが開示されている。このとき、インク中の硫酸イオン濃度が２０〜２００ｐｐｍ、硝酸イオン濃度が０．４〜４ｐｐｍの範囲にある。
【０００５】
しかしながら、高温高湿下で保管した場合の画像濃度及び文字品位を向上させることが望まれている。
【発明の概要】
【発明が解決しようとする課題】
【０００６】
本発明の一実施形態は、上記従来技術が有する問題に鑑み、高温高湿下で保管しても、画像濃度及び文字品位に優れるインクジェットインクを提供することを目的とする。
【課題を解決するための手段】
【０００７】
本発明の一実施形態は、インクジェットインクにおいて、水、カーボンブラック、アニオン性界面活性剤及びノニオン性界面活性剤を含み、前記アニオン性界面活性剤は、一般式
【０００８】
【化１】
2014152291.tif 000002
（式中、ｋは１以上３以下の整数であり、ｍは１以上２００以下の整数である。）
で表される化合物又はフッ素系界面活性剤であり、前記ノニオン性界面活性剤は、ポリオキシアルキレンモノアルキルエーテル又は一般式
【０００９】
【化２】
2014152291.tif 000003
（式中、Ｒは、炭素数が１以上６以下のアルキル基である。）
で表される化合物である。
【発明の効果】
【００１０】
本発明の一実施形態によれば、高温高湿下で保管しても、画像濃度及び文字品位に優れるインクジェットインクを提供することができる。
【図面の簡単な説明】
【００１１】
【図１】インクジェット記録装置の一例を示す斜視図である。
【発明を実施するための形態】
【００１２】
次に、本発明を実施するための形態を説明する。
【００１３】
インクジェットインクは、水、カーボンブラック、アニオン性界面活性剤及びノニオン性界面活性剤を含む。
【００１４】
アニオン性界面活性剤は、一般式（１）で表される化合物又はフッ素系界面活性剤である。
【００１５】
一般式（１）で表される化合物は、ｍが１〜４であることが好ましい。ｍが４を超えると、インクジェットインクの粘度が増大することがある。
【００１６】
一般式（１）で表される化合物中のｍが２〜４である成分の含有量は、通常、２０〜８０質量％であり、３５〜６５質量％であることが好ましい。一般式（１）で表される化合物中のｍが２〜４である成分の含有量が２０％未満であると、インクジェットインクの分散安定性が低下することがあり、８０質量％を超えると、インクジェットインクの粘度が増大することがある。
【００１７】
例えば、一般式（１）で表される化合物（ｋ＝１）は、１−ナフタレンスルホン酸ナトリウム及び／又は２−ナフタレンスルホン酸ナトリウムとホルムアルデヒドを付加縮合することにより合成することができる。
【００１８】
フッ素系界面活性剤としては、特に限定されず、二種以上併用してもよい。
【００１９】
フッ素系界面活性剤の市販品としては、サーフロンＳ−１１１、Ｓ−１１２、Ｓ−１１３、Ｓ−１２１、Ｓ−１３１、Ｓ−１３２、Ｓ−１４１、Ｓ−１４５（以上、旭硝子社製）；フルラードＦＣ−９３、ＦＣ−９５、ＦＣ−９８、ＦＣ−１２９、ＦＣ−１３５、ＦＣ−１７０Ｃ、ＦＣ−４３０、ＦＣ−４３１、ＦＣ−４４３０（以上、住友スリーエム社製）；メガファックＦ−４７０、Ｆ−１４０５、Ｆ−４７４（以上、大日本インキ化学工業社製）；ゾニールＦＳ−３００、ＦＳＮ、ＦＳＮ−１００、ＦＳＯ（以上、デュポン社製）、エフトップＥＦ−３５１、３５２、８０１、８０２（以上、ジェムコ社製）、ポリフォックスＰＦ−１５１Ｎ、ＰＦ−１３６Ａ、ＰＦ−１５６Ａ（以上、オムノバ社製）等が挙げられる。
【００２０】
カーボンブラックに対するアニオン性界面活性剤の質量比は、通常、０．０２〜２であり、０．２５〜１であることが好ましい。カーボンブラックに対するアニオン性界面活性剤の質量比が０．０２未満であると、インクジェットインクの分散安定性が低下することがあり、２を超えると、インクジェットインクの粘度が増大することがある。
【００２１】
ノニオン性界面活性剤は、ポリオキシアルキレンモノアルキルエーテル又は一般式（２）で表される化合物である。
【００２２】
ポリオキシアルキレンモノアルキルエーテル又は一般式（２）で表される化合物の水溶液は、曇点未満の温度では、透明又は半透明でミセルを形成しているが、曇点を境に急激に溶解度が低下し、水と相分離して不透明となる。このため、インクジェットインクを高温高湿下で保管しても、カーボンブラックの凝集を抑制することができ、その結果、画像濃度及び文字品質の低下を抑制することができる。
【００２３】
ポリオキシアルキレンモノアルキルエーテルとしては、特に限定されないが、ポリオキシエチレンモノラウリルエーテル、ポリオキシエチレンモノオレイルエーテル、ポリオキシエチレンモノアルキルエーテル等が挙げられ、二種以上併用してもよい。
【００２４】
一般式（２）で表される化合物としては、特に限定されず、二種以上併用してもよい。
【００２５】
ノニオン性界面活性剤の曇点は、通常、３０℃以上であり、３３〜８３℃であることが好ましい。ノニオン性界面活性剤の曇点が３０℃未満であると、インクジェットインクを高温高湿下で保管すると、画像濃度が低下することがある。
【００２６】
ノニオン性界面活性剤の曇点は、ＪＩＳ  Ｋ２２６９に準拠し、ノニオン性界面活性剤の２質量％水溶液を用いて測定することができる。
【００２７】
カーボンブラックのＤＢＰ（フタル酸ジブチル）吸油量は、通常、１００〜１８０ｃｍ３／１００ｇであり、１１０〜１６０ｃｍ３／１００ｇであることが好ましい。カーボンブラックのＤＢＰ吸油量が１００ｃｍ３／１００ｇ未満であると、ストラクチャーが大きいため、画像濃度が低下することがあり、１８０ｃｍ３／１００ｇを超えると、ストラクチャーが小さいため、インクジェットインクの分散安定性が低下することがある。
【００２８】
なお、カーボンブラックのＤＢＰ吸油量は、ＪＩＳ  Ｋ６２１７−４に記載されている方法を用いて測定することができる。
【００２９】
カーボンブラックの窒素吸着比表面積は、通常、１１０〜３５０ｍ２／ｇであり、１２０〜３００ｍ２／ｇであることが好ましい。カーボンブラックの窒素吸着比表面積が１１０ｍ２／ｇが未満であると、ストラクチャーが大きいため、画像濃度が低下することがあり、３５０ｍ２／ｇを超えると、ストラクチャーが小さいため、インクジェットインクの分散安定性が低下することがある。
【００３０】
なお、カーボンブラックの窒素吸着比表面積は、ＪＩＳ  Ｋ６２１７−２に記載されている方法を用いて測定することができる。
【００３１】
カーボンブラックの体積平均粒径は、通常、８０〜１５０ｎｍであり、１００〜１３０ｎｍが好ましい。カーボンブラックの体積平均粒径が８０ｎｍ未満であると、画像濃度が低下することがあり、１５０ｎｍを超えると、インクジェットインクの吐出安定性が低下することがある。
【００３２】
なお、カーボンブラックの体積平均粒径は、粒度分布測定装置マイクロトラックＵＰＡ（日機装社製）を用いて測定される、カーボンブラックを水中に分散させた分散液の体積平均粒径である。
【００３３】
カーボンブラックを水中に分散させる方法としては、特に限定されないが、アニオン性界面活性剤の水溶液とカーボンブラックを攪拌混合した後、分散装置を用いて分散させる方法等が挙げられる。
【００３４】
分散装置としては、特に限定されないが、ボールミル、サンドミル、アトライタ、ロールミル、ビーズミル、コロイドミル、超音波ホモジナイザー、高圧ホモジナイザー、振動攪拌機等が挙げられる。
【００３５】
カーボンブラックは、カーボンを酸化処理する過程で生成する分解生成物が残存していることが好ましい。これにより、インクジェットインクの分散安定性を向上させることができる。
【００３６】
分解生成物は、メチル基、エチレン基、メチレン基、イミノ基、オキシ基、チオ基、メトキシ基、芳香族基等の疎水基と、ヒドロキシル基、カルボキシル基、スルホ基等の親水基を有する。
【００３７】
なお、親水基は、カーボンブラックを中和する際に一部が中和される。
【００３８】
分解生成物を確認する方法としては、カーボンブラックの分散液を６０℃で４８時間程度加熱した後、限外濾過膜を用いて分離することにより得られる液体を乾燥させ、ＦＴ−ＩＲを用いて分解生成物の官能基を定性分析する方法が挙げられる。
【００３９】
カーボンブラックの市販品としては、＃２２００Ｂ、＃２３００、＃２３５０、＃２４００Ｂ、＃２４５０Ｂ、＃２６００、＃２６５０、＃２７００Ｂ、＃６５０Ｂ、＃７５０Ｂ、ＭＡ６００、ＭＣＦ８８、＃８５０、＃９００、＃９５０、＃９６０、＃９７０、＃９８０、＃９９０、＃１０００、＃２６０、＃９５、ＣＦ９、＃５、＃１０、＃２０、＃２５、＃３０、＃３２、＃３３、＃４０、＃４４、＃４５、＃４５Ｌ、＃４７、＃５０、＃５２、ＭＡ７、ＭＡ８、ＭＡ１１、ＭＡ１４、ＭＡ７７、ＭＡ１００、ＭＡ１００Ｒ、ＭＡ１００Ｓ、ＭＡ２２０、ＭＡ２００ＲＢ、ＭＡ２３０（以上、三菱化学社製）、Ｒａｖｅｎ７００、７６０ＵＬＴＡ、７８０ＵＬＴＲＡ、７９０ＵＬＴＲＡ、８２０、８５０、８６０ＵＬＴＲＡ、８８０ＵＬＴＲＡ、８９０、８９０Ｈ、１０００、１０２０、１０３５、１０４０、１０６０ＵＬＴＲＡ、１０８０ＵＬＴＲＡ、１１００ＵＬＴＲＡ、１１７０、１１９０ＵＬＴＲＡ、１２００、１２５０、１２５５、１５００、２０００、２５００ＵＬＴＲＡ、３０００（以上、Ｃｏｌｕｍｂｉａｎ社製）、ＲＥＧＡＬ９９Ｒ、２５０Ｒ、３００Ｒ、３３０Ｒ、４００Ｒ、４１５Ｒ、５００Ｒ、６６０Ｒ、ＭＯＧＡＬ  Ｌ、ＭＯＮＡＲＣＨ７００、８００、８８０、９００、１０００、１１００、（以上、ＣＡＢＯＴ社製）、Ｃｏｌｏｒ  ＢｌａｃｋＦＷ１、ＦＷ２、ＦＷ２Ｖ、ＦＷ１８、ＦＷ２００、Ｓ１５０、Ｓ１６０、Ｓ１７０、ＮＩＰｅｘ３５、６０、７０、９０、１５０、１６０ＩＱ、１７０ＩＱ、１８０ＩＱ、ＰＲＩＮＴＥＸ１２、２５、３０、３１、３５、５５、６０、６０Ａ、７５、８０、８５、９０、９５、１４０Ｕ、１４０Ｖ、１５５Ｃ、２００、３００、３００ＩＰ、３０１、ＳＰＥＣＩＡＬ  ＢＬＡＣＫ４、４Ａ、５、６、１００、２５０、３５０、５５０（以上、ｄｅｇｕｓｓａ社製）等が挙げられる。
【００４０】
カーボンブラックの製造方法としては、特に限定されないが、チャンネル法、オイルファーネス法、ファーネス法、アセチレンブラック法、サーマルブラック法等が挙げられる。
【００４１】
インクジェットインクは、湿潤剤、浸透剤、ｐＨ調製剤、防黴剤、防錆剤等をさらに含んでいてもよい。
【００４２】
湿潤剤としては、特に限定されないが、エチレングリコール、ジエチレングリコール、トリエチレングリコール、テトラエチレングリコール、ポリエチレングリコール、プロピレングリコール、ジプロピレングリコール、トリプロピレングリコール、ポリプロピレングリコール、１，３−ブタンジオール、３−メチル−１，３−ブタンジオール、１，５−ペンタンジオール、１，６−ヘキサンジオール、グリセリン、トリメチロールエタン、トリメチロールプロパン、１，２，３−ブタントリオール、１，２，４−ブタントリオール、１，２，６−ヘキサントリオール、ペトリオール等の多価アルコール；エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、テトラエチレングリコールモノメチルエーテル、プロピレングリコールモノエチルエーテル等の多価アルコールアルキルエーテル；エチレングリコールモノフェニルエーテル、エチレングリコールモノベンジルエーテル等の多価アルコールアリールエーテル；２−ピロリドン、Ｎ−メチル−２−ピロリドン、Ｎ−ヒドロキシエチル−２−ピロリドン、１，３−ジメチルイミイダゾリジノン、ε−カプロラクタム、γ−ブチロラクトン等の含窒素複素環化合物；ホルムアミド、Ｎ−メチルホルムアミド、Ｎ，Ｎ−ジメチルホルムアミド等のアミド；モノエタノールアミン、ジエタノールアミン、トリエタノールアミン、モノエチルアミン、ジエチルアミン、トリエチルアミン等のアミン；ジメチルスルホキシド、スルホラン、チオジエタノール等の含硫黄化合物；プロピレンカーボネート、エチレンカーボネート等が挙げられ、二種以上併用してもよい。中でも、グリセリン、１，３−ブタンジオール、３−メチル−１，３−ブタンジオールが好ましい。
【００４３】
その他の湿潤剤としては、糖類及びその誘導体を用いることができる。
【００４４】
糖類としては、特に限定されないが、グルコース、マンノース、フルクトース、リボース、キシロース、アラビノース、ガラクトース等の単糖類；マルトース、セロビオース、ラクトース、スクロース、トレハロース等の二糖類；マルトトリオース等のオリゴ糖類；α−シクロデキストリン、セルロース等の多糖類等が挙げられる。糖類の誘導体としては、Ｄ−ソルビトール、ソルビタン、マルチトール、エリスリトール、ラクチトール、キシリトール等の糖アルコール等の還元糖；アルドン酸、ウロン酸糖の酸化糖；アミノ酸、チオ酸等が挙げられる。中でも、糖アルコールが好ましい。
【００４５】
浸透剤としては、特に限定されないが、２−エチル−１，３−ヘキサンジオール、２，２，４−トリメチル−１，３−ペンタンジオール等の炭素数が７〜１１のジオールが挙げられ、二種以上併用してもよい。
【００４６】
ｐＨ調整剤としては、インクジェットインクをアルカリ性にすることが可能であれば、特に限定されないが、ジエタノールアミン、トリエタノールアミン、２−アミノ−２−エチル−１，３−プロパンジオール等のアルコールアミン；水酸化リチウム、水酸化ナトリウム、水酸化カリウム等のアルカリ金属の水酸化物；水酸化アンモニウム、４級アンモニウムの水酸化物等のアンモニウムの水酸化物；４級ホスホニウムの水酸化物等のホスホニウムの水酸化物；炭酸リチウム、炭酸ナトリウム、炭酸カリウム等のアルカリ金属の炭酸塩等が挙げられ、二種以上併用してもよい。
【００４７】
防黴剤としては、特に限定されないが、デヒドロ酢酸ナトリウム、ソルビン酸ナトリウム、２−ピリジンチオール−１−オキサイドナトリウム、安息香酸ナトリウム、ペンタクロロフェノールナトリウム、１，２−ベンゾイソチアゾリン−３−オン等が挙げられ、二種以上併用してもよい。
【００４８】
防錆剤としては、特に限定されないが、酸性亜硫酸塩、チオ硫酸ナトリウム、チオジグリコール酸アンモン、ジイソプロピルアンモニウムニトライト、四硝酸ペンタエリスリトール、ジシクロヘキシルアンモニウムニトライト、１，２，３−ベンゾトリアゾール等が挙げられ、二種以上併用してもよい。
【００４９】
インクジェット記録装置は、前述のインクジェットインクを吐出する吐出ヘッドを有する。
【００５０】
インクジェット記録装置は、連続噴射型であってもよいし、オンデマンド型であってもよい。
【００５１】
オンデマンド型としては、特に限定されないが、ピエゾ方式、サーマル方式、静電方式等が挙げられる。
【００５２】
インクカートリッジは、前述のインクジェットインクが収容されており、インクジェット記録装置の本体に着脱可能に装着することができる。
【００５３】
インクジェットインクを収容する容器としては、特に限定されないが、袋、プラスチックケース等が挙げられる。
【００５４】
袋を構成する材料としては、特に限定されないが、アルミニウムラミネートフィルム、樹脂フィルム等が挙げられる。
【００５５】
図１に、インクジェット記録装置の一例を示す。
【００５６】
インクジェット記録装置１０において、インクカートリッジ２０は、キャリッジ１１に着脱可能に装着することができる。インクカートリッジ２０は、イエロー（Ｙ）、シアン（Ｃ）、マゼンタ（Ｍ）及びブラック（Ｂｋ）の各色のインクカートリッジから構成されるが、ブラック（Ｂｋ）のインクカートリッジのみから構成されていてもよい。このとき、各色のインクジェットインクは、各色のインクカートリッジ２０からキャリッジ１１に搭載されている各色の吐出ヘッド１２に供給され、各色の吐出ヘッド１２のノズル（不図示）から各色のインクジェットインクが吐出される。
【００５７】
キャリッジ１１に搭載されている吐出ヘッド１２は、主走査モータ１３によりタイミングベルト１４が駆動されることにより移動し、ガイドシャフト１５及び１６により案内される。
【００５８】
一方、記録媒体（不図示）は、副走査モータ１７及びギア機構１８によりプラテンローラ１９が駆動されることにより、吐出ヘッド１２と対面する位置に搬送される。
【００５９】
記録媒体としては、特に限定されないが、普通紙、光沢紙、特殊紙、布、フィルム、ＯＨＰシート等が挙げられる。
【実施例】
【００６０】
以下、実施例及び比較例を用いて、本発明をさらに具体的に説明する。なお、部は、質量部を意味する。
【００６１】
［実施例１］
ビーズミル分散機ＵＡＭ−０１５（寿工業社製）を用いて、ＤＢＰ吸油量が１３１ｃｍ３／１００ｇ、窒素吸着比表面積が１４０ｍ２／ｇのカーボンブラックＭＡ６００（三菱化学社製）２００ｇ及び一般式（１）で表される化合物５０ｇを７５０ｇの純水中に分散させ、カーボンブラックの分散液を得た。このとき、粒径が３０μｍ、密度が６．０３×１０−６ｇ／ｍ２のジルコニアビーズを用いて、周速が１０ｍ／ｓ、液温が３２℃の条件で、カーボンブラックの分散液を得た。なお、一般式（１）で表される化合物は、ｋ＝１であり、２〜４量体（ｍ＝２〜４）の含有量が２２質量％であるナフタレンスルホン酸ナトリウムのホルマリン縮合物（竹本油脂社製）である。
【００６２】
カーボンブラックの分散液４０部、湿潤剤３−メチル−１，３−ブタンジオール１７部、湿潤剤グリセリン１７部、湿潤剤２−ピロリドン４部、防錆剤１，２，３−ベンゾトリアゾール０．１部、曇点が４０℃のエマルゲン１０８（ポリオキシエチレンラウリルエーテル）（花王社製）２．５部、防黴剤１，２−ベンゾイソチアゾール−３−オン０．２部及び純水１９．２部を混合し、インクジェットインクを得た。
【００６３】
［実施例２］
ビーズミル分散機ＵＡＭ−０１５（寿工業社製）を用いて、ＤＢＰ吸油量が１００ｃｍ３／１００ｇ、窒素吸着比表面積が１１０ｍ２／ｇのカーボンブラックＭＡ１００（三菱化学社製）２００ｇ及び一般式（１）で表される化合物５０ｇを７５０ｇの純水中に分散させ、カーボンブラックの分散液を得た。このとき、粒径が３０μｍ、密度が６．０３×１０−６ｇ／ｍ２のジルコニアビーズを用いて、周速が１０ｍ／ｓ、液温が３２℃の条件で、カーボンブラックの分散液を得た。なお、一般式（１）で表される化合物は、ｋ＝１であり、２〜４量体（ｍ＝２〜４）の含有量が７８質量％であるナフタレンスルホン酸ナトリウムのホルマリン縮合物（竹本油脂社製）である。
【００６４】
カーボンブラックの分散液４０部、湿潤剤３−メチル−１，３−ブタンジオール１７部、湿潤剤グリセリン１７部、湿潤剤２−ピロリドン４部、防錆剤１，２，３−ベンゾトリアゾール０．１部、曇点が５５℃のエマルゲン４０９ＰＶ（ポリオキシエチレンオレイルエーテル）（花王社製）２．５部、防黴剤１，２−ベンゾイソチアゾール−３−オン０．２部及び純水１９．２部を混合し、インクジェットインクを得た。
【００６５】
［実施例３］
ビーズミル分散機ＵＡＭ−０１５（寿工業社製）を用いて、ＤＢＰ吸油量が１１０ｃｍ３／１００ｇ、窒素吸着比表面積が１１５ｍ２／ｇのカーボンブラック＃４０（三菱化学社製）２００ｇ及び一般式（１）で表される化合物５０ｇを７５０ｇの純水中に分散させ、カーボンブラックの分散液を得た。このとき、粒径が３０μｍ、密度が６．０３×１０−６ｇ／ｍ２のジルコニアビーズを用いて、周速が１０ｍ／ｓ、液温が３２℃の条件で、カーボンブラックの分散液を得た。なお、一般式（１）で表される化合物は、ｋ＝１であり、２〜４量体（ｍ＝２〜４）の含有量が７８質量％であるナフタレンスルホン酸ナトリウムのホルマリン縮合物（竹本油脂社製）である。
【００６６】
カーボンブラックの分散液４０部、湿潤剤３−メチル−１，３−ブタンジオール１７部、湿潤剤グリセリン１７部、湿潤剤２−ピロリドン４部、防錆剤１，２，３−ベンゾトリアゾール０．１部、曇点が８３℃のエマルゲン１０９Ｐ（ポリオキシエチレンラウリルエーテル）（花王社製）２．５部、防黴剤１，２−ベンゾイソチアゾール−３−オン０．２部及び純水１９．２部を混合し、インクジェットインクを得た。
【００６７】
［実施例４］
ビーズミル分散機ＵＡＭ−０１５（寿工業社製）を用いて、ＤＢＰ吸油量が１００ｃｍ３／１００ｇ、窒素吸着比表面積が２８０ｍ２／ｇのカーボンブラックのスペシャルブラック４（デクサ社製）２００ｇ及び一般式（１）で表される化合物５０ｇを７５０ｇの純水中に分散させ、カーボンブラックの分散液を得た。このとき、粒径が３０μｍ、密度が６．０３×１０−６ｇ／ｍ２のジルコニアビーズを用いて、周速が１０ｍ／ｓ、液温が３２℃の条件で、カーボンブラックの分散液を得た。なお、一般式（１）で表される化合物は、ｋ＝１であり、２〜４量体（ｍ＝２〜４）の含有量が２２質量％であるナフタレンスルホン酸ナトリウムのホルマリン縮合物（竹本油脂社製）である。
【００６８】
カーボンブラックの分散液４０部、湿潤剤３−メチル−１，３−ブタンジオール１７部、湿潤剤グリセリン１７部、湿潤剤２−ピロリドン４部、防錆剤１，２，３−ベンゾトリアゾール０．１部、曇点が４０℃のエマルゲン１０８（ポリオキシエチレンラウリルエーテル）（花王社製）２．５部、防黴剤１，２−ベンゾイソチアゾール−３−オン０．２部及び純水１９．２部を混合し、インクジェットインクを得た。
【００６９】
［実施例５］
曇点が４０℃のエマルゲン１０８（ポリオキシエチレンラウリルエーテル）（花王社製）の代わりに、曇点が５５℃のエマルゲン４０９ＰＶ（ポリオキシエチレンオレイルエーテル）（花王社製）を用いた以外は、実施例１と同様にして、インクジェットインクを得た。
【００７０】
［実施例６］
曇点が８３℃のエマルゲン１０９Ｐ（ポリオキシエチレンラウリルエーテル）（花王社製）の代わりに、曇点が４０℃のエマルゲン１０８（ポリオキシエチレンラウリルエーテル）（花王社製）を用いた以外は、実施例３と同様にして、インクジェットインクを得た。
【００７１】
［実施例７］
曇点が４０℃のエマルゲン１０８（ポリオキシエチレンラウリルエーテル）（花王社製）の代わりに、曇点が３４℃のエマルゲンＬＳ−１０６（ポリオキシアルキレンアルキルエーテル）（花王社製）を用いた以外は、実施例１と同様にして、インクジェットインクを得た。
【００７２】
［実施例８］
曇点が５５℃のエマルゲン４０９ＰＶ（ポリオキシエチレンオレイルエーテル）（花王社製）の代わりに、曇点が３３℃のエマルゲン７０７（ポリオキシエチレンアルキルエーテル）（花王社製）を用いた以外は、実施例２と同様にして、インクジェットインクを得た。
【００７３】
［実施例９］
ビーズミル分散機ＵＡＭ−０１５（寿工業社製）を用いて、ＤＢＰ吸油量が１１０ｃｍ３／１００ｇ、窒素吸着比表面積が１２３ｍ２／ｇのカーボンブラックのプリンテックスＬ６（デクサ社製）２００ｇ及びアニオン性のフッ素系界面活性剤のＦＳＮ−１００（デュポン社製）５０ｇを７５０ｇの純水中に分散させ、カーボンブラックの分散液を得た。このとき、粒径が３０μｍ、密度が６．０３×１０−６ｇ／ｍ２のジルコニアビーズを用いて、周速が１０ｍ／ｓ、液温が３２℃の条件で、カーボンブラックの分散液を得た。
【００７４】
カーボンブラックの分散液４０部、湿潤剤３−メチル−１，３−ブタンジオール１７部、湿潤剤グリセリン１７部、湿潤剤２−ピロリドン４部、防錆剤１，２，３−ベンゾトリアゾール０．１部、曇点が３３℃のエマルゲン７０７（ポリオキシエチレンアルキルエーテル）（花王社製）２．５部、防黴剤１，２−ベンゾイソチアゾール−３−オン０．２部及び純水１９．２部を混合し、インクジェットインクを得た。
【００７５】
［比較例１］
ビーズミル分散機ＵＡＭ−０１５（寿工業社製）を用いて、ＤＢＰ吸油量が６９ｃｍ３／１００ｇ、窒素吸着比表面積が５５ｍ２／ｇのカーボンブラック＃２５（三菱化学社製）２００ｇ及び一般式（１）で表される化合物７０ｇを７３０ｇの純水中に分散させ、カーボンブラックの分散液を得た。このとき、粒径が３０μｍ、密度が６．０３×１０−６ｇ／ｍ２のジルコニアビーズを用いて、周速が１０ｍ／ｓ、液温が３２℃の条件で、カーボンブラックの分散液を得た。なお、一般式（１）で表される化合物は、ｋ＝１であり、２〜４量体（ｍ＝２〜４）の含有量が２２質量％であるナフタレンスルホン酸ナトリウムのホルマリン縮合物（竹本油脂社製）である。
【００７６】
カーボンブラックの分散液４０部、湿潤剤３−メチル−１，３−ブタンジオール１７部、湿潤剤グリセリン１７部、湿潤剤２−ピロリドン４部、防錆剤１，２，３−ベンゾトリアゾール０．１部、防黴剤１，２−ベンゾイソチアゾール−３−オン０．２部及び純水２１．７部を混合し、インクジェットインクを得た。
【００７７】
［比較例２］
曇点が４０℃のエマルゲン１０８（ポリオキシエチレンラウリルエーテル）（花王社製）を添加せず、純水の添加量を２１．７部に変更した以外は、実施例１と同様にして、インクジェットインクを得た。
【００７８】
［比較例３］
曇点が８３℃のエマルゲン１０９Ｐ（ポリオキシエチレンラウリルエーテル）（花王社製）を添加せず、純水の添加量を２１．７部に変更した以外は、実施例３と同様にして、インクジェットインクを得た。
【００７９】
［比較例４］
ビーズミル分散機ＵＡＭ−０１５（寿工業社製）を用いて、ＤＢＰ吸油量が１３１ｃｍ３／１００ｇ、窒素吸着比表面積が１４０ｍ２／ｇのカーボンブラックＭＡ６００（三菱化学社製）２００ｇ及び曇点が３３℃のエマルゲン７０７（ポリオキシエチレンアルキルエーテル）（花王社製）５０ｇを７５０ｇの純水中に分散させ、カーボンブラックの分散液を得た。このとき、粒径が３０μｍ、密度が６．０３×１０−６ｇ／ｍ２のジルコニアビーズを用いて、周速が１０ｍ／ｓ、液温が３２℃の条件で、カーボンブラックの分散液を得た。
【００８０】
カーボンブラックの分散液４０部、湿潤剤３−メチル−１，３−ブタンジオール１７部、湿潤剤グリセリン１７部、湿潤剤２−ピロリドン４部、防錆剤１，２，３−ベンゾトリアゾール０．１部、曇点が４０℃のエマルゲン１０８（ポリオキシエチレンラウリルエーテル）（花王社製）２．５部、防黴剤１，２−ベンゾイソチアゾール−３−オン０．２部及び純水１９．２部を混合し、インクジェットインクを得た。
【００８１】
表１に、実施例１〜９及び比較例１〜４のインクジェットインクの特性を示す。
【００８２】
【表１】
2014152291.tif 000004
次に、実施例１〜９及び比較例１〜４のインクジェットインクの画像濃度及び文字品位を評価した。
【００８３】
［画像濃度］
インクジェットインクをインクカートリッジに充填した後、インクジェットプリンターＧＸ  ｅ３３００（リコー社製）に装着し、２０℃、５０％ＲＨの常温常湿環境下で、ＰＰＣ用紙４０２４（ゼロックス社製）に、３ｃｍ×１０ｃｍのベタ画像を形成した。このとき、反射濃度計Ｘ−ｒｉｔｅ９３９（Ｘ−Ｒｉｔｅ社製）を用いて、ベタ画像の濃度を５箇所測定し、平均値を求めた。
【００８４】
次に、インクジェットプリンターを２８℃、８５％ＲＨの高温高湿環境下で一昼夜保管した後、２０℃、５０％ＲＨの常温常湿環境下で、ＰＰＣ用紙４０２４（ゼロックス社製）に、３ｃｍ×１０ｃｍのベタ画像を形成した。このとき、反射濃度計Ｘ−ｒｉｔｅ９３９（Ｘ−Ｒｉｔｅ社製）を用いて、ベタ画像の濃度を５箇所測定し、平均値を求めた。
【００８５】
［文字品位］
インクジェットインクをインクカートリッジに充填した後、インクジェットプリンターＧＸ  ｅ３３００（リコー社製）に装着し、２０℃、５０％ＲＨの常温常湿環境下で、ＰＰＣ用紙４０２４（ゼロックス社製）文字画像を形成し、文字品位を評価した。なお、文字画像の細線部に滲みが見られない場合を○、文字画像の細線部に滲みが見られる場合を×として、判定した。
【００８６】
次に、インクジェットプリンターを２８℃、８５％ＲＨの高温高湿環境下で一昼夜保管した後、２０℃、５０％ＲＨの常温常湿環境下で、ＰＰＣ用紙４０２４（ゼロックス社製）文字画像を形成し、文字品位を評価した。
【００８７】
表２に、実施例１〜９及び比較例１〜４のインクジェットインクの評価結果を示す。
【００８８】
【表２】
2014152291.tif 000005
表２から、実施例１〜９のインクジェットインクは、高温高湿下で保管しても、画像濃度及び文字品位に優れることがわかる。
【００８９】
一方、比較例１〜３のインクジェットインクは、ポリオキシアルキレンモノアルキルエーテル又は一般式（２）で表される化合物を含まないため、高温高湿下で保管すると、画像濃度及び文字品位が低下する。このとき、比較例１のインクジェットインクは、カーボンブラックのＤＢＰ吸油量が６９ｃｍ３／１００ｇであり、窒素吸着比表面積が５５ｍ２／ｇであるため、初期の画像濃度及び文字品位も低下する。
【００９０】
比較例４のインクジェットインクは、一般式（１）で表される化合物又はアニオン性のフッ素系界面活性剤を含まないため、高温高湿下で保管すると、画像濃度及び文字品位が低下することに加え、初期の画像濃度及び文字品位も低下する。
【符号の説明】
【００９１】
１０    インクジェット記録装置
２０    インクカートリッジ
１２    吐出ヘッド
【先行技術文献】
【特許文献】
【００９２】
【特許文献１】特開２０１０−１６８４８０号公報
【図１】
2014152291.tif 000008